(57)【要約】  【課題】  吸水性ポリマーの形状や性能を維持しながらポリマーの生産性を向上させる、吸水性ポリマーの製造方法の提供。  【解決手段】  酸基を有する水溶性ビニルモノマーを含むモノマー成分を重合して吸水性ポリマーを製造する方法であって、酸基を有する水溶性ビニルモノマーの一部をアルカリ剤で前中和した後、溶媒中で懸濁重合し、得られたポリマーに更にアルカリ剤を加えて後中和する、吸水性ポリマーの製造方法。【選択図】  なし【特許請求の範囲】
【請求項１】
酸基を有する水溶性ビニルモノマーを含むモノマー成分を重合して吸水性ポリマーを製造する方法であって、酸基を有する水溶性ビニルモノマーの一部をアルカリ剤で前中和した後、溶媒中で懸濁重合し、得られたポリマーに更にアルカリ剤を加えて後中和する、吸水性ポリマーの製造方法。
【請求項２】
酸基を有する水溶性ビニルモノマーの前中和後の中和度が１０〜６５モル％である、請求項１記載の吸水性ポリマーの製造方法。
【請求項３】
重合後のポリマーの後中和による中和度の増加量が１０〜６５モル％である、請求項１又は２記載の吸水性ポリマーの製造方法。
【請求項４】
酸基を有する水溶性ビニルモノマーがオレフィン系不飽和カルボン酸である、請求項１〜３いずれかに記載の吸水性ポリマーの製造方法。
【請求項５】
重合が逆相懸濁重合である、請求項１〜４いずれかに記載の吸水性ポリマーの製造方法。
【発明の詳細な説明】
【技術分野】
【０００１】
本発明は、衛生用品等に使用される吸水性ポリマーの製造方法に関する。
【背景技術】
【０００２】
吸水性ポリマーは、衛生用品分野で、幼児用、大人用もしくは失禁者用の紙おむつ（使い捨ておむつ）又は婦人用の生理用ナプキン等の吸収性物品における吸水性物質として使用されている。現在、吸水性ポリマーとしては、ポリアクリル酸系吸水性ポリマーがその主流を占めている。
【０００３】
一般に酸基を有するモノマーを重合原料に用いる場合には、重合前に酸基の一部又は全部をアルカリ剤で中和する方法と重合後に酸基の一部又は全部をアルカリ剤で中和する方法とがある。
【０００４】
特許文献１及び特許文献２には溶液重合法で、酸基を有するモノマーを重合した後に酸基の一部又は全部をアルカリ剤で中和する方法が開示されている。
【０００５】
一方、懸濁重合法では、重合後のポリマー形状や性能を高める観点から、重合前に酸基の一部又は全部をアルカリ剤で中和することが行われ、重合後に酸基の一部又は全部をアルカリ剤で中和する方法はこれまで行われていなかった。しかし、酸基を有するモノマーは中和度が高い程、水に対する溶解度が減少するためモノマーの溶解性を保つために水の量を増加させる必要があり、このために特に回分式の懸濁重合においては反応槽容量当りのポリマー出来高が減少し、生産性において十分満足できるものではなかった。
【特許文献１】特開平１−１０３６０６号公報
【特許文献２】特開平１１−６０６３０号公報
【発明の開示】
【発明が解決しようとする課題】
【０００６】
本発明の課題は、吸水性ポリマーの形状や性能を維持しながらポリマーの生産性を向上させる、吸水性ポリマーの製造方法を提供することにある。
【課題を解決するための手段】
【０００７】
本発明は、酸基を有する水溶性ビニルモノマーを含むモノマー成分を重合して吸水性ポリマーを製造する方法であって、酸基を有する水溶性ビニルモノマーの一部をアルカリ剤で前中和した後、溶媒中で懸濁重合し、得られたポリマーに更にアルカリ剤を加えて後中和する、吸水性ポリマーの製造方法を提供する。
【発明の効果】
【０００８】
本発明の製造方法により、吸水性ポリマーの形状や性能を維持しながら、生産性を向上させることができる。
【発明を実施するための最良の形態】
【０００９】
［モノマー成分］
本発明に用いられるモノマー成分は、酸基を有する水溶性ビニルモノマーを含むものである。本発明のモノマー成分中の酸基を有する水溶性ビニルモノマーの割合は、５０重量％以上が好ましく、７０重量％以上がより好ましい。
【００１０】
酸基を有する水溶性ビニルモノマーとしては、オレフィン系不飽和カルボン酸、オレフィン系不飽和スルホン酸、オレフィン系不飽和リン酸等のカルボン酸基、スルホン酸基又はリン酸基を有する水溶性ビニルモノマーが挙げられる。これらの中でも、オレフィン系不飽和カルボン酸が好ましく、アクリル酸、メタクリル酸がより好ましく、アクリル酸が特に好ましい。これらのモノマーは１種以上を使用することができる。 
【００１１】
本発明に用いられる酸基を有する水溶性ビニルモノマー以外のモノマーとしては、酸基を有する水溶性ビニルモノマーと共重合しうるモノマーであれば特に限定されず、水溶性ビニルモノマーでも水不溶性ビニルモノマーでもよい。共重合しうる水溶性ビニルモノマーとしては、例えば、オレフィン系不飽和カルボン酸エステル、オレフィン系不飽和リン酸エステル、オレフィン系不飽和アミン、オレフィン系不飽和アンモニウム、オレフィン系不飽和アミド等が挙げられる。共重合しうる水不溶性ビニルモノマーとしては、例えば、炭素数１〜１８のアルキル基を有するアクリル酸、メタクリル酸、マレイン酸、フマール酸等の不飽和カルボン酸アルキルエステルが挙げられる。
【００１２】
［吸水性ポリマーの製造方法］
本発明の吸水性ポリマーの製造方法においては、酸基を有する水溶性ビニルモノマーの一部をアルカリ剤で前中和した後、溶媒中で懸濁重合し、得られたポリマーに更にアルカリ剤を加えて後中和することが必要である。このような重合前の中和と重合後の中和を組み合わせることにより、重合後のポリマー形状や性能を維持しながら、ポリマーの生産性を大幅に向上させることができる。
【００１３】
本発明において、酸基を有する水溶性ビニルモノマーの前中和後の中和度は、重合後のポリマー形状や性能を高める観点から、１０モル％以上が好ましく、１５モル％以上が更に好ましく、２０モル％以上が特に好ましい。またポリマーの生産性を向上させる観点から、６５モル％以下が好ましく、６０モル％以下が更に好ましく、５５モル％以下が特に好ましい。以上より酸基を有する水溶性ビニルモノマーの前中和後の中和度は１０〜６５モル％が好ましく、１５〜６０モル％が更に好ましく、２０〜５５モル％が特に好ましい。
【００１４】
また本発明において、重合後のポリマーの後中和による中和度の増加量、即ち、ポリマーの後中和後の中和度（ｎ2）と、酸基を有する水溶性ビニルモノマーの前中和後の中和度（ｎ1）との差（ｎ2−ｎ1）は、重合後のポリマー形状や性能を維持しながら、ポリマーの生産性を向上させる観点から、１０モル％以上であることが好ましく、１５モル％以上であることが更に好ましく、２０モル％以上であることが特に好ましい。また６５モル％以下であることが好ましく、６０モル％以下であることが更に好ましく、５５モル％以下であることが特に好ましい。以上より中和度増加量（ｎ2−ｎ1）は１０〜６５モル％が好ましく、１５〜６０モル％が更に好ましく、２０〜５５モル％が特に好ましい。
【００１５】
また、ポリマーの後中和後の中和度（ｎ2）は、ポリマー形状や性能を高める観点から、３０〜９５モル％が好ましく、５０〜９０モル％が更に好ましく、６０〜８０モル％が特に好ましい。
【００１６】
なお、本明細書において、「中和度」とは、酸基を有する水溶性ビニルモノマーの全酸基に対するアルカリ剤によって中和された酸基のモル％をいい、酸基を有する水溶性ビニルモノマーの前中和後の中和度（ｎ1）は下記式（Ｉ）で表され、ポリマーの後中和後の中和度（ｎ2）は下記式（II）で表される。
【００１７】
ｎ1（モル％）＝Ａｍ／Ａｔ×１００      （Ｉ）
ｎ2（モル％）＝Ａｐ／Ａｔ×１００      （II）
ここで、Ａｔは酸基を有する水溶性ビニルモノマー中の全酸基のモル数、Ａｍは酸基を有する水溶性ビニルモノマーの前中和後に中和された酸基のモル数、Ａｐは後中和後のポリマー中の中和された酸基のモル数を示す。
【００１８】
本発明に用いられるアルカリ剤としては、水酸化物や炭酸塩等が挙げられる。具体的には、水酸化ナトリウム、水酸化カリウム、水酸化リチウム、水酸化アンモニウム等の水酸化物；炭酸ナトリウム、炭酸アンモニウム、炭酸水素ナトリウム、炭酸水素カリウム、炭酸水素アンモニウム等の炭酸塩が例示され、水酸化物、特に水酸化ナトリウムが好ましい。アルカリ剤は１種でも、２種以上を混合して用いても良い。
【００１９】
本発明における懸濁重合は、疎水性有機溶媒中に、モノマー成分を連続的又は断続的に供給して行うことが好ましい。モノマーは水溶液として供給することが好ましく、モノマー水溶液の濃度は、１０〜９０重量％が好ましく、３０〜６０重量％が更に好ましい。
【００２０】
本発明に用いられる疎水性有機溶媒としては、例えば、ｎ−ペンタン、シクロペンタン、ｎ−ヘキサン、シクロヘキサン、ｎ−ヘプタン、メチルシクロヘキサン等の脂肪族炭化水素、ベンゼン、トルエン等の芳香族炭化水素、ｎ−ブチルアルコール、ｎ−アミルアルコール等の炭素数４〜６の脂肪族アルコール、メチルエチルケトン等の脂肪族ケトン、酢酸エチル等の脂肪族エステル類等を例示することができる。これらの疎水性有機溶媒は、１種以上を用いることができる。また、疎水性有機溶媒の使用量は、全モノマー成分１００重量部に対して、好ましくは５０重量部以上、更に好ましくは１００〜１０００重量部である。
【００２１】
また、疎水性有機溶媒以外に、両親媒性の溶媒を用いることもできる。両親媒性の溶媒としては、メタノール、エタノール等のアルコール類、アセトン等のケトン類、及びテトラヒドロフラン及びジオキサン等のエーテル類が挙げられる。両親媒性の溶媒の使用量は、疎水性有機溶媒との合計量で、全モノマー成分１００重量部に対し５００重量部までの量であることが好ましい。
【００２２】
また、モノマーの重合を行なう際に、分散剤を用いることができる。分散剤としては、例えば、ソルビタンモノステアレート等のソルビタン脂肪酸エステル、トリメチルステアリルアンモニムクロリド及びカルボキシメチルジメチルセチルアンモニウム等の陽イオン性及び両性の界面活性剤、ポリオキシエチレンドデシルエーテル硫酸エステルナトリウム塩、ポリオキシアルキレンアルキルリン酸エステル、Ｎ−パルミトイルアスパラギン酸モノナトリウム塩、Ｎ−パルミトイルアスパラギン酸ジナトリウム塩、Ｎ−パルミトイルアスパラギン酸、Ｎ−ミリストイルグルタミン酸モノナトリウム塩、Ｎ−ラウロイルグルタミン酸モノナトリウム塩、Ｎ−ステアロイルグルタミン酸モノナトリウム塩、Ｎ−ミリストイルグルタミン酸モノナトリウム塩、Ｎ−ヤシ油脂防酸アシルグルタミン酸モノナトリウム塩、Ｎ−硬化牛脂脂肪酸アシルグルタミン酸モノナトリウム塩、Ｎ−ステアロイルグルタミン酸、Ｎ−ステアロイルグルタミン酸モノカリウム塩等の陰イオン性界面活性剤、アルキルグルコシド等のグリコシド化合物、エチルセルロース等のセルロースエーテル、セルロースアセテート等のセルロースエステル、マレイン化ポリブタジエン、ポリエチレングリコール、ポリビニルピロリドン等の高分子分散剤を例示することができる。これらの分散剤は１種以上を用いることができる。分散剤の使用量は、全モノマー成分１００重量部に対して、好ましくは０．０１〜５重量部である。特に、モノマーの逆相懸濁重合を行う場合には、モノマーの分散剤としてイオン性界面活性剤、特に陰イオン性界面活性剤を用いることが、吸水性ポリマー粒子の凝集を防ぐという点で好ましい。 
【００２３】
本発明に用いられる重合開始剤としては、アゾ系重合開始剤及び酸化性重合開始剤等が挙げられる。
【００２４】
アゾ系重合開始剤としては、具体的には、特開平８−３３７７２６号公報の第４頁第５欄第４〜１９行に記載のものを例示することができる。これらは１種以上を使用することができる。これらの中でも、２，２’−アゾビス（２−アミジノプロパン）ジヒドロハライド、２，２’−アゾビス［２−（２−イミダゾリン−２−イル）プロパン］ジヒドロハライド及び４，４’−アゾビス−４−シアノバレリックアシッドからなる群より選択される１種以上が本発明の目的を達成する為に好ましい。また、上記の化合物において、ハライドはクロリドであることが経済面より好ましい。 
【００２５】
酸化性重合開始剤としては、具体的には、特開平８−３３７７２６号公報の第３頁第４欄第４３行〜第４頁第５欄第３行に記載のものや、過酸化水素／第１鉄塩、過硫酸塩／亜硫酸塩、クメンヒドロパーオキシド／第１鉄塩、過酸化水素／Ｌ−アスコルビン酸等のレドックス系重合開始剤等を例示することができる。これらは１種以上を使用することができる。これらの中でも、過硫酸塩が本発明の目的を達成する為に好ましい。 
また、アゾ系重合開始剤と酸化性重合開始剤とを１種以上ずつ併用しても良い。 
【００２６】
本発明の方法においては、モノマー水溶液を、疎水性有機溶媒を含有する分散媒中へ供給する逆相懸濁重合法が好ましく、重合を回分操作で行うことがより好ましい。重合開始剤を水溶液として用いる場合の重合開始剤水溶液の濃度は、好ましくは０．０５〜９０重量％、更に好ましくは１〜５０重量％である。
【００２７】
モノマー成分を重合する際の重合温度は、好ましくは２０〜１２０℃、更に好ましくは４０〜１００℃である。重合温度がこの範囲の場合、好ましい重合速度が達成される。
【００２８】
また、本発明においては、重合前、重合時、重合後又は乾燥時等において、架橋剤を添加することができる。架橋剤としては、例えば、ポリアリル化合物、ポリビニル化合物、ポリグリシジルエーテル、ハロエポキシ化合物、ポリアルデヒド、ポリオール、ポリアミン、ヒドロキシビニル化合物、またカルシウム、マグネシウム、亜鉛及びアルミニウム等の多価イオンを生じる無機塩又は有機金属塩等を例示することができる。 
【００２９】
また、モノマーの重合（好ましくは逆相懸濁重合）を終了した後、必要に応じ通常の後処理、例えば、共沸脱水、乾燥等を行なうことにより、所望の吸水性ポリマーを得ることができる。
【実施例】
【００３０】
以下の実施例及び比較例において、吸水性ポリマー形状や性能は下記方法で測定した。
【００３１】
＜ポリマーの平均粒径の測定法＞
ポリマー粒子１００ｇをＪＩＳ  Ｚ−８８０１−１９８２準拠のフルイを用いて分級し、各フラクションの重量分率より平均粒径を求めた。
【００３２】
＜ポリマーの嵩比重の測定法＞
筒井理化学器械（株）製カサ比重測定器（ＪＩＳ  Ｋ−３３６２）を用いて、ポリマー粒子のゆるめ嵩比重を求めた。
【００３３】
＜ポリマーの遠心脱水後の水の保持量の測定法＞
ポリマー粒子１ｇを生理食塩水（０．９％ＮａＣｌ水溶液、大塚製薬製）１５０ｍＬで３０分間膨潤させた後、２５０メッシュの不織布袋に入れ、遠心分離機にて１４３Ｇで１０分間脱水し、脱水後の総重量（全体重量）を測定する。そして、次式（III）に従って、遠心脱水後の水の保持量を測定する。
【００３４】
【数１】
2008297422.tif 000002
【００３５】
ここで、不織布袋液残り量＝（遠心脱水後の不織布重量）−（不織布袋重量）である。
【００３６】
実施例１
８０重量％のアクリル酸水溶液３３８ｇを１３５ｇの水で希釈し、冷却しつつ４９重量％の水酸化ナトリウム水溶液２２２ｇで中和した。この時のアクリル酸の中和度は７２モル％であった。このモノマー水溶液に、分散剤アシル化グルタミン酸ソーダ（アミソフトＰＳ−１１、味の素（株）製）を０．１２ｇ加えて均一溶液とした。これに重合開始剤としてＶ−５０（和光純薬（株）製、２，２'−アゾビス（２−アミジノプロパン）ジヒドロクロリド、分子量２７１．２）０．０８２ｇ、分散剤ポリエチレングリコール（Ｋ-ＰＥＧ６０００ＬＡ、花王（株）製）０．３１ｇ、クエン酸アンモニウム鉄０．５３mgを水１０．０ｇに溶解させた開始剤水溶液を加えてモノマー液１とした。これとは別に８０重量％アクリル酸水溶液３３８ｇに重合開始剤として１．３重量％過硫酸ナトリウム（分子量２３８．１）水溶液９．１２ｇを添加してモノマー液２とした。
【００３７】
別に、還流冷却脱水管、滴下ロート、窒素導入管、および撹拌翼としてアンカー翼（ｄ／Ｄ＝０．９０）を備えた４リットル反応槽（セパラブルフラスコ）に、ノルマルヘプタン１０３４ｇを仕込んだ後、分散剤としてポリオキシアルキレンアルキルリン酸エステル分散剤［エマルゲンMS-110（花王（株）製、RO−（EO）4.8−（PO）4.4−（EO）4.8−Hで表されるポリオキシアルキレンモノアルキルエーテル（アルキル基はＣ12／Ｃ14＝７／３））と無水リン酸を、エマルゲンMS-110：無水リン酸＝３：１（モル比）の割合で反応させて得られたもの］０．６９ｇを加えて３００ｒ／ｍｉｎの回転数にて撹拌させ、反応槽内を窒素置換した後、沸点温度まで昇温し、反応機内の温度を９０℃に調整した。
【００３８】
このノルマルヘプタン中に前述のモノマー液１を流量一定下、４０分間で供給し、続けてモノマー液２を流量一定下、２０分間で供給して重合を行った。なお、モノマー液１とモノマー液２を合わせたモノマーの平均中和度（モノマーの前中和後の中和度ｎ1に相当、以下同じ）は３６モル％であった。
【００３９】
この後に、還流冷却脱水管を用いて反応槽内温度８１〜８６℃で２３１ｇ脱水を行いながら、反応槽に４８重量％の水酸化ナトリウム水溶液２２２ｇを加えて後中和した。この時のアクリル酸ポリマーの中和度ｎ2は７２モル％であった。
【００４０】
その後、反応槽内温度８６℃で架橋剤エチレングリコールジグリシジルエーテル（デナコールＥＸ−８１０、ナガセケムテック株式会社製）０．２２ｇをイオン交換水１０．０ｇに溶解したものを添加した。その後、反応槽内温度８６〜９０℃で更に１６６ｇ脱水を行い、生成物を分別した。この生成物をバットにとり、静置型の真空乾燥機で１３０℃、圧力３５kPaにして１２時間乾燥して、６７２ｇのアクリル酸（ナトリウム）ポリマー粒子を得た。
【００４１】
実施例２
８０重量％のアクリル酸水溶液２５３ｇを１０１ｇの水で希釈し、冷却しつつ４９重量％の水酸化ナトリウム水溶液１６６ｇで中和した。この時のアクリル酸の中和度は７２モル％であった。このモノマー水溶液に、分散剤アシル化グルタミン酸ソーダ（アミソフトＰＳ−１１、味の素（株）製）を０．０９ｇ加えて均一溶液とした。これに重合開始剤としてＶ−５０  ０．０６１ｇ、分散剤ポリエチレングリコール（Ｋ-ＰＥＧ６０００ＬＡ、花王（株）製）０．２１ｇ、クエン酸アンモニウム鉄０．４０mgを水１０．０ｇに溶解させた開始剤水溶液を加えてモノマー液１とした。これとは別に８０重量％アクリル酸水溶液４９７ｇに重合開始剤として1．３重量％過硫酸ナトリウム水溶液９．１２ｇを添加してモノマー液２とした。
【００４２】
別に、還流冷却脱水管、滴下ロート、窒素導入管、および撹拌翼としてアンカー翼（ｄ／Ｄ＝０．９０）を備えた４リットル反応槽（セパラブルフラスコ）に、ノルマルヘプタン１０３４ｇを仕込んだ後、分散剤として実施例１と同様のポリオキシアルキレンアルキルリン酸エステル分散剤０．６９ｇを加えて３００ｒ／ｍｉｎの回転数にて撹拌させ、反応槽内を窒素置換した後、沸点温度まで昇温し、反応機内の温度を９０℃に調整した。
【００４３】
このノルマルヘプタン中に前述のモノマー液１を流量一定下、３０分間で供給し、続けてモノマー液２を流量一定下、３０分間で供給して重合を行った。なお、モノマー液１とモノマー液２を合わせたモノマーの平均中和度ｎ1は２４モル％であった。
【００４４】
この後に還流冷却脱水管を用いて反応槽内温度８１〜８６℃で２０３ｇ脱水を行いながら、反応槽に４８重量％の水酸化ナトリウム水溶液３２７ｇを加えて後中和した。この時のアクリル酸ポリマーの中和度ｎ2は７２モル％であった。
【００４５】
その後、反応槽内温度８６℃で架橋剤エチレングリコールジグリシジルエーテル（デナコールＥＸ−８１０、ナガセケムテック株式会社製）０．３７ｇをイオン交換水１０．０ｇに溶解したものを添加した。その後、反応槽内温度８６〜９０℃で更に１８５ｇ脱水を行い、生成物を分別した。この生成物をバットにとり、静置型の真空乾燥機で１３０℃、圧力３５kPaにして１２時間乾燥して、７４３ｇのアクリル酸（ナトリウム）ポリマー粒子を得た。
【００４６】
比較例１
８０重量％のアクリル酸水溶液５１０ｇを２１２ｇの水で希釈し、冷却しつつ４９重量％の水酸化ナトリウム水溶液３３３ｇで中和した。この時のアクリル酸の中和度は７２モル％であった。このモノマー水溶液に、分散剤アシル化グルタミン酸ソーダ（アミソフトＰＳ−１１、味の素（株）製）を０．１８ｇ加えて均一溶液とした。これを均等に２分割して、一方に重合開始剤としてＶ−５０  ０．０６１ｇ、分散剤ポリエチレングリコール（Ｋ-ＰＥＧ６０００ＬＡ、花王（株）製）０．２１ｇ、クエン酸アンモニウム鉄０．４０mgを水１０．０ｇに溶解させた開始剤水溶液を加えてモノマー液１とし、もう一方に１．３重量％過硫酸ナトリウム水溶液９．１２ｇを添加してモノマー液２とした。
【００４７】
別に、還流冷却脱水管、滴下ロート、窒素導入管、および撹拌翼としてアンカー翼（ｄ／Ｄ＝０．９０）を備えた４リットル反応槽（セパラブルフラスコ）に、ノルマルヘプタン１０３４ｇを仕込んだ後、分散剤として実施例１と同様のポリオキシアルキレンアルキルリン酸エステル分散剤０．４９ｇを加えて３００ｒ／ｍｉｎの回転数にて撹拌させ、反応槽内を窒素置換した後、沸点温度まで昇温し、反応機内の温度を９０℃に調整した。
【００４８】
このノルマルヘプタン中に前述のモノマー液１を流量一定下、３０分間で供給し、続けてモノマー液２を流量一定下、３０分間で供給して重合を行った。
【００４９】
この後に還流冷却脱水管を用いて反応槽内温度８１〜８６℃で２８９ｇ脱水を行い、反応槽内温度８６℃で架橋剤エチレングリコールジグリシジルエーテル（デナコールＥＸ−８１０、ナガセケムテック株式会社製）０．２０ｇをイオン交換水１０．０ｇに溶解したものを添加した。その後、反応槽内温度８６〜９０℃で更に１２６ｇ脱水を行い、生成物を分別した。この生成物をバットにとり、静置型の真空乾燥機で１３０℃、圧力３５kPaにして１２時間乾燥して、５０３ｇのアクリル酸（ナトリウム）ポリマー粒子を得た。
【００５０】
比較例２
８０重量％のアクリル酸水溶液７５０ｇに、分散剤アシル化グルタミン酸ソーダ（アミソフトＰＳ−１１、味の素（株）製）を０．１８ｇ加えて均一溶液とした。これを均等に２分割して、一方に重合開始剤としてＶ−５０  ０．０６１ｇ、分散剤ポリエチレングリコール（Ｋ-ＰＥＧ６０００ＬＡ、花王（株）製）０．２１ｇ、クエン酸アンモニウム鉄０．４０mgを水１０．０ｇに溶解させた開始剤水溶液を加えてモノマー液１とし、もう一方に１．３重量％過硫酸ナトリウム水溶液９．１２ｇを添加してモノマー液２とした。
【００５１】
別に、還流冷却脱水管、滴下ロート、窒素導入管、および撹拌翼としてアンカー翼（ｄ／Ｄ＝０．９０）を備えた４リットル反応槽（セパラブルフラスコ）に、ノルマルヘプタン１０３４ｇを仕込んだ後、分散剤として実施例１と同様のポリオキシアルキレンアルキルリン酸エステル分散剤０．４９ｇを加えて３００ｒ／ｍｉｎの回転数にて撹拌させ、反応槽内を窒素置換した後、沸点温度まで昇温し、反応機内の温度を９０℃に調整した。
【００５２】
このノルマルヘプタン中に前述のモノマー液１を３０分間で供給するように流量一定下で供給し重合を開始した。しかしモノマー液１の６０％を反応槽に供給した時点で、反応系の粘度上昇により撹拌が停止し重合反応を中断した。
【００５３】
実施例１、２及び比較例１、２におけるモノマー及びポリマーの中和度、得られたポリマー粒子の平均粒径、嵩比重及び遠心脱水後の水の保持量、並びに生産性の結果をまとめて表１に示す。
【００５４】
【表１】
2008297422.tif 000003